СПОСОБ ПОЛУЧЕНИЯ ВОССТАНОВЛЕННЫХ ЖЕЛЕЗНЫХ АГЛОМЕРАТОВ

1. Способ получения восстановленных железных агломератов, включающий:
загрузку прессовок, которые включают содержащий оксид железа материал и углеродистый восстанавливающий агент, на под нагревательной печи с подвижным слоем; и нагревание прессовок для восстановления оксида железа в прессовках,
при этом используют прессовки, каждая из которых включает содержащий оксид железа материал, средний диаметр частиц которого составляет от 4 до 23 мкм, и содержит частицы, диаметр которых составляет 10 мкм или менее, в количестве 18 мас.% или более.
2. Способ по п. 1, в котором содержащий оксид железа материал представляет собой железную руду.
3. Способ по п. 1 или 2, в котором средний диаметр частиц содержащего оксид железа материала, расположенного в центральной части каждой из прессовок, составляет от 4 до 23 мкм.
4. Способ получения восстановленных железных агломератов, включающий:
загрузку прессовок, которые включают содержащий оксид железа материал, углеродистый восстанавливающий агент и регулирующий температуру плавления агент, на под нагревательной печи с подвижным слоем; нагревание прессовок для восстановления оксида железа в прессовках; дальнейшее нагревание прессовок для того, чтобы по меньшей мере частично расплавить прессовки; и коалесценцию железного компонента,
при этом используют прессовки, каждая из которых включает содержащий оксид железа материал, средний диаметр частиц которого составляет от 4 до 23 мкм, и содержит частицы, диаметр которых составляет 10 мкм или менее, в количестве 18 мас.% более.
5. Способ по п. 4, в котором содержащий оксид железа материал представляет собой железную руду.
6. Способ по п. 4 или 5, в котором средний диаметр частиц содержащего оксид железа материала, расположенного в центральной части каждой из прессовок, составляет от 4 до 23 мкм.